얻 어 진 단열성 시트 를 합판 유리 용 중간막 으로 하 여 , 클리어 유리 ( 두께 2 . 5 ㎜)/ 합판 유리 용 중간막 / 클리어 유리 ( 두께 2 . 5 ㎜) 의 순서 로 적층 하 여 , 적층 체 를 얻 었 다 . 얻 어 진 적층 체 를 고무 백 에 넣 고 감압 흡인 하 여 , 유리판 과 중간 막 사이 에 잔류 하 는 공기 를 탈기 하 면서 임시 압착 하 였 다 . 이어서 , 오토클레이브 를 사용 하 여 , 150 ℃, 압력 1 . 01 ㎫ 의 조건 으로 , 임시 압착 된 적층 체 를 20 분 간 압착 하 여 , 합판 유리 를 제조 하 였 다 .